СПОСОБ КОНСЕРВАЦИИ КОСТНЫХ АНАТОМИЧЕСКИХ ПРЕПАРАТОВ
METHOD FOR PRESERVING BONE ANATOMICAL PREPARATIONS

Изобретение относится к медицине и может быть использовано в учебной работе кафедр нормальной и патологической анатомии медицинских вузов, анатомических музеев, коллекций.
Основной проблемой сохранения костных препаратов является их незащищенность и постоянный контакт со студентами и преподавателями. Многие костные препараты очень хрупкие и небольших размеров, поэтому повреждения и потеря их - частое явление. Также есть уникальные препараты с различными отклонениями, которые нужно сохранить на длительное время, но при этом их необходимо использовать в образовательном процессе.
В медицине известны два широко применяемых способа приготовления костных препаратов - путем мацерации (отгнивания мягких тканей в воде) и путем вываривания (Пикалюк B.C., Мороз Г.А., Кутя С.А. Методическое пособие по изготовлению анатомических препаратов, Симферополь, 2004). В дальнейшем кости могут подвергаться отбеливанию в растворе перекиси водорода или под действием солнечного света. Последующее применение костных препаратов в музейных коллекциях и на практических занятиях со студентами медицинских вузов не предполагает методов их дополнительного консервирования.
Несмотря на кажущуюся прочность, препараты костей, особенно состоящих из губчатой костной ткани - эпифизы длинных трубчатых костей, кости таза, позвонки, крестец, грудина, ключицы подвергаются интенсивному разрушению в результате изучения их строения студентами на практических занятиях.
Учитывая большие сложности получения в достаточном количестве трупного материала для учебных и исследовательских целей, пролонгация срока службы костного материала на кафедрах нормальной анатомии медицинских вузов является весьма актуальной задачей.
Известны способы консервирования препаратов в жидкостях: формалине, спирте, авторских растворах. Данные способы применяются с использованием различного рода химических реагентов. Весьма важным недостатком является неприятный запах химических растворов, что создает сложности для усвоения материала и способно вызвать неприязнь к предмету.
Известен способ консервирования анатомических препаратов с использованием полимерных смесей. Полимерная смесь готовится путем растворения пенополиуретана (пенопласта) в ксилоле. При длительном (2-3 недели) хранении препарата в открытом виде его ткани требуют восстановления их первоначального объема, что достигается погружением препарата на 1-2 суток в полимерную смесь, которую можно использовать и для хранения.
Недостатком данного метода будет являться необходимость обновления препарата, что является затратным как экономически, так и по времени. [В.С. Пикалюк, Г.А. Мороз, С.А. Кутя Методическое пособие по изготовлению анатомических препаратов. - Симферополь, 2004. - 76 с]
Наиболее близким к заявляемому изобретению является способ консервации костных анатомических препаратов, включающий очистку кости от мягких тканей, обезжиривание, высушивание и нанесение на костный препарат композиции-консерванта, полимерного клея «Dragon», смешанного с ацетоном в соотношении 1:(1-3). Костный препарат пропитывают 1-3 раза, при этом после каждого раза препарат высушивают (патент РФ на ИЗ №2528958, заявка №2013121701/13).
Данный метод экономичен и безопасен, однако не способен обеспечить полную защиту препарата от механического воздействия.
Задачей изобретения является - продление срока службы и защита костных препаратов от механических воздействий за счет их консервации в растворе на основе эпоксидных смол.
Поставленная задача решается предлагаемым способом консервации костных анатомических препаратов, содержащим влажную очистку костного материала, высыхание при комнатной температуре, обезжиривание, изготовление фиксирующего раствора - Арт-Эко двухкомпонентного на основе прозрачных модернизированных эпоксидных смол, для чего компоненты раствора смешивают и активно перемешивают, затем костный препарат помещают в раствор, полностью погрузив его, после этого проводят дегазацию раствора в вакуумной камере, по окончании дегазации проводят нагрев раствора до температуры 45°-50°С для замещения воздуха на фиксирующий раствор в полости костного препарата, затем костный препарат достают из раствора и высушивают, повторяют при необходимости вышеуказанные погружение препарата, дегазацию, нагрев и сушку до полного отсутствия выходящих пузырей воздуха из костного препарата, потом заливают первый слой раствора без препарата толщиной 0,5-1 см в форму, выдерживают 3-5 часов до не полного застывания раствора, помещают костный препарат на первый слой и заливают второй слой раствора таким образом, чтобы над полностью погрузившимся препаратом сверху было 1-2 см раствора, через сутки достают готовый препарат из формы и оставляют сохнуть еще на двое суток, после чего препарат шлифуют и полируют водостойкой наждачной бумагой с различной зернистостью, чтобы избавиться от мелких дефектов производства и неровностей.
При консервации не выделяется никаких летучих химических соединений, что позволяет заниматься производством в закрытых помещениях; в итоге получается полностью прозрачный препарат в толстой защитной оболочке.
Цель достигается тем, что консервация в данном растворе обеспечивает прочность и долговечность препаратов, без потери визуализации, так как данный раствор полностью прозрачный.
Изобретение поясняется графическим материалом. На фиг. 1 для примера показан готовый костный препарат затылочной кости, вид сверху, вид сбоку фиг. 3, вид снизу фиг. 2.
Предлагаемый способ реализуется следующим образом.
Костный материал подвергается влажной очистке и обезжириванию, после чего остается при комнатной температуре до полного высыхания. Затем приготовляют фиксирующий раствор (Арт-Эко двухкомпонентный на основе прозрачных модернизированных эпоксидных смол):
а) Компонент «А» представляет собой эпоксидную смолу и смешивается с компонентом «Б» в соотношении 2:1. Компонент «Б» представляет собой отвердитель.
б) На первом этапе смешивания необходимо активно перемешать 2-3 минуты, после чего необходимо перелить в другую тару и перемешивать еще 1-2 минуты.
1. Далее костный препарат, необходимо поместить в раствор, полностью погрузив его.
2. После этого проводят дегазацию раствора, время зависит от количества раствора, дегазация проводится в вакуумной камере.
3. По окончании дегазации необходимо нагреть раствор, на этом этапе происходит замещение воздуха на фиксирующий раствор в полости костного препарата.
4. После того, как температура раствора будет 45-50°С, необходимо достать препарат и оставить сушиться.
5. Этапы 1-4 нужно повторить до полного отсутствия выходящих пузырей воздуха из костного препарата.
6. Для заключительной заливки препарата необходимо залить первый слой раствора без препарата толщиной 0,5-1 см в приготовленную форму, желательно, пластмассовую.
7. После 3-5 часов, т.е. до не полного застывания раствора, необходимо положить костный препарат на первый слой и залить второй слой, в котором полностью погрузится препарат так, чтобы сверху было 1 -2 см.
8. Через сутки достать готовый препарат и оставить сохнуть еще на двое суток.
9. Далее препарат необходимо отшлифовать и отполировать: шлифовать требуется водостойкой наждачной бумагой различной зернистостью от 400 до 2500(400, 600, 800, 1000, 1500, 2000, 2500).
Полировка проводится с помощью полироли для устранения царапин от пластмассовых поверхностей. Вначале поролоновым полировальным кругом, а после войлочным кругом.
Предлагаемое изобретение позволяет произвести консервацию костного препарата любых размеров и формы, без потери визуализации. Этот метод консервации защищает от воздействия концентрированной соляной и уксусной кислот. Не требуется специальные условия хранения. Препараты могут храниться неограниченное время. Таким образом, разработанный метод консервации костных препаратов можно использовать в образовательном процессе.